(57)【要約】【課題】耐候性、および、太陽電池モジュールの製造時に用いられる封止材に対する接着力が高い太陽電池モジュール用裏面保護シート、並びに、太陽電池モジュールおよびその製造方法を提供する。【解決手段】本発明の太陽電池モジュール用裏面保護シート１０は、基材シート１１を備え、太陽電池セルを封止し、エチレン−酢酸ビニル共重合体を含む封止材に積層され、基材シート１１の封止材側となる面にフッ素樹脂層１２が設けられ、フッ素樹脂層１２は、アクリロイル基を２個以上有する化合物を含むことを特徴とする。【選択図】図１
2015185802.tif 000002
【特許請求の範囲】
【請求項１】
基材シートを備え、太陽電池セルを封止し、エチレン−酢酸ビニル共重合体を含む封止材に積層され、
前記基材シートの前記封止材側となる面にフッ素樹脂層が設けられ、
前記フッ素樹脂層は、アクリロイル基を２個以上有する化合物を含むことを特徴とする太陽電池モジュール用裏面保護シート。
【請求項２】
透明な前面基板と、太陽電池セルと、該太陽電池セルを封止する封止材と、裏面保護シートと、を備え、
前記裏面保護シートは、請求項１に記載の太陽電池モジュール用裏面保護シートであることを特徴とする太陽電池モジュール。
【請求項３】
透明な前面基板と、太陽電池セルと、該太陽電池セルを封止し、エチレン−酢酸ビニル共重合体を含む封止材と、請求項１に記載の裏面保護シートと、を備えた太陽電池モジュールの製造方法であって、
前記封止材に、前記フッ素樹脂層を圧着させ、１３０℃以上に加熱して、前記封止材に前記裏面保護シートを接着する工程を有することを特徴とする太陽電池モジュールの製造方法。
【発明の詳細な説明】
【技術分野】
【０００１】
本発明は、太陽電池モジュールの裏面に接着して用いられる太陽電池モジュール用裏面保護シート、並びに、その太陽電池モジュール用裏面保護シートを用いた太陽電池モジュールおよびその製造方法に関する。
【背景技術】
【０００２】
一般に、太陽電池モジュールは、透明な前面基板と、光電変換を行う太陽電池セルと、封止材と、裏面保護シート（バックシート）とから概略構成されている。
裏面保護シートは、太陽電池モジュールの機械的強度を高めるとともに、封止材内に水分が入ることを防止するために設けられる。そのため、裏面保護シートには、封止材との高い接着性が要求される。
封止材に対する裏面保護シートの接着性を向上するために、例えば、蒸着ＰＥＴ等からなる水不透過性シートと、その一面に設けられた硬化性官能基含有フッ素ポリマーからなるフッ素樹脂層と、を備えたバックシートが用いられている（例えば、特許文献１参照）。このバックシートは、エチレン−酢酸ビニル共重合体を含む封止材に対して、硬化性官能基含有フッ素ポリマーからなるフッ素樹脂層が接するようにして、接着される。硬化性官能基含有フッ素ポリマーの官能基としては、水酸基、カルボキシル基、アミノ基、グリシジル基、シリル基、シラネート基、イソシアネート基が挙げられる。これらの官能基が、エチレン−酢酸ビニル共重合体と架橋することにより、封止材に対するバックシートの接着力が向上する。
【先行技術文献】
【特許文献】
【０００３】
【特許文献１】特開２００７−０３５６９４号公報
【発明の概要】
【発明が解決しようとする課題】
【０００４】
しかしながら、特許文献１のバックシートは、フッ素樹脂層に含まれる硬化性官能基によって接着性を向上させている点で、封止材に対する接着力が十分ではなかった。
【０００５】
本発明は、上記事情に鑑みてなされたものであって、耐候性、および、太陽電池モジュールの製造時に用いられる封止材に対する接着力が高い太陽電池モジュール用裏面保護シート、並びに、太陽電池モジュールおよびその製造方法を提供することを目的とする。
【課題を解決するための手段】
【０００６】
本発明の太陽電池モジュール用裏面保護シートは、基材シートを備え、太陽電池セルを封止し、エチレン−酢酸ビニル共重合体を含む封止材に積層され、前記基材シートの前記封止材側となる面にフッ素樹脂層が設けられ、前記フッ素樹脂層は、アクリロイル基を２個以上有する化合物を含むことを特徴とする。
【０００７】
本発明の太陽電池モジュールは、透明な前面基板と、太陽電池セルと、該太陽電池セルを封止する封止材と、裏面保護シートと、を備え、前記裏面保護シートは、本発明の太陽電池モジュール用裏面保護シートであることを特徴とする。
【０００８】
本発明の太陽電池モジュールの製造方法は、透明な前面基板と、太陽電池セルと、該太陽電池セルを封止し、エチレン−酢酸ビニル共重合体を含む封止材と、本発明の裏面保護シートと、を備えた太陽電池モジュールの製造方法であって、前記封止材に、前記フッ素樹脂層を圧着させ、１３０℃以上に加熱して、前記封止材に前記裏面保護シートを接着する工程を有することを特徴とする。
【発明の効果】
【０００９】
本発明によれば、耐候性に優れるとともに、封止材との接着力が高い太陽電池モジュール用裏面保護シートが得られる。
【図面の簡単な説明】
【００１０】
【図１】本発明に係る太陽電池モジュール用裏面保護シートの一実施形態を示す概略断面図である。
【図２】本発明に係る太陽電池モジュールの一実施形態を示す概略断面図である。
【発明を実施するための形態】
【００１１】
以下、図面を参照して、本発明に係る太陽電池モジュールの裏面に接着して用いられる太陽電池モジュール用裏面保護シート、並びに、その太陽電池モジュール用裏面保護シートを用いた太陽電池モジュールおよびその製造方法の実施形態について説明する。
なお、以下に示す実施形態は、発明の趣旨をよりよく理解させるために具体的に説明するものであり、特に指定のない限り、本発明を限定するものではない。
また、以下の説明で用いる図面は、本発明の特徴を分かりやすくするために、便宜上、要部となる部分を拡大して示している場合があり、各構成要素の寸法比率などが実際と同じであるとは限らない。
【００１２】
「太陽電池モジュール用裏面保護シート」
図１は、本発明に係る太陽電池モジュール用裏面保護シートの一実施形態を示す概略断面図である。
太陽電池モジュール用裏面保護シート１０は、基材シート１１と、基材シート１１における、太陽電池モジュールの封止材側となる面（以下、「一方の面」と言う。）１１ａに形成されたフッ素樹脂層１２と、を必須として構成されている。
以下、太陽電池モジュール用裏面保護シート１０を、裏面保護シート１０と略すこともある。
【００１３】
基材シート１１としては、フッ素樹脂層１２を積層可能なものであれば、太陽電池モジュール用裏面保護シートに使用される公知のものを用いることができる。基材シート１１としては、例えば、樹脂フィルムなどが挙げられる。
【００１４】
基材シート１１に用いられる樹脂フィルムとしては、例えば、ポリエチレン、ポリプロピレンなどのポリオレフィン系樹脂、ポリエチレンテレフタレート（ＰＥＴ）、ポリブチレンテレフタレート（ＰＢＴ）、ポリエチレンナフタレート（ＰＥＮ）などのポリエステル系樹脂、ポリアミド系樹脂、ポリイミド系樹脂、ポリカーボネート系樹脂、ポリスチレン系樹脂、ポリフェニレンオキサイド系樹脂、ポリフェニレンスルフィド系樹脂、アクリロニトリル系樹脂、塩化ビニル系樹脂、ビニルアセタール系樹脂、ビニルブチラール系樹脂などの樹脂からなる樹脂のフィルムまたはシートが挙げられる。これらの樹脂フィルムの中でも、ポリエステルからなるフィルムが好ましく、より具体的にはＰＥＴフィルムが好ましい。
【００１５】
基材シート１１の厚さは、太陽電池モジュールに要求される電気絶縁性に基づいて適宜設定される。例えば、基材シート１１が樹脂フィルムである場合、その厚さが１０μｍ〜３００μｍの範囲であることが好ましい。より具体的には、基材シート１１がＰＥＴフィルムである場合、軽量性および電気絶縁性の観点から、その厚さが１０μｍ〜３００μｍの範囲であることが好ましく、２０μｍ〜２５０μｍの範囲であることがより好ましく、３０μｍ〜２００μｍの範囲であることが特に好ましい。
【００１６】
フッ素樹脂層１２は、アクリロイル基を２個以上有する化合物を含む。
フッ素樹脂層１２を構成するフッ素樹脂は、フルオロオレフィンおよび硬化性官能基含有モノマーの共重合体であり、その他の共重合可能なモノマーを含有することができる。
フルオロオレフィンとしては、テトラフルオロエチレン、クロロトリフルオロエチレン、トリフルオロエチレン、フッ化ビニリデン、ヘキサフルオロプロピレン、ペンタフルオロプロピレンなどが挙げられる。
硬化性官能基としては、水酸基、カルボキシル基、アミノ基、グリシジル基などが挙げられる。これらのなかでも、硬化性に優れることから、水酸基が好ましい。
フルオロオレフィンと共重合可能で、水酸基を有するモノマーとしては、ヒドロキシアルキルビニルエーテル、ヒドロキシアルキルビニルエステルなどが挙げられる。
その他の共重合可能なモノマーとしては、アルキルビニルエーテル、カルボン酸ビニルエステル、α−オレフィンなどが挙げられる。
【００１７】
フッ素樹脂は、機械的強度を高めるため、硬化されることが好ましい。硬化剤としては、イソシアネート、メラミンなどが挙げられる。硬化性官能基が水酸基である場合には、イソシアネートが好ましい。イソシアネートのなかでも、黄変しない点で、ヘキサメチレンジイソシアネート、イソホロンジイソシアネート、または、これらの変性体が好ましい。
フッ素樹脂の市販品としては、例えば、ゼッフルＧＫシリーズ（ダイキン工業社製）、ルミフロンＬＦシリーズ（旭硝子社製）、フルオネートシリーズ（ＤＩＣ社製）などが挙げられる。
【００１８】
これらの中でも、フッ素樹脂層１２を構成するフッ素樹脂としては、テトラフルオロエチレンやクロロトリフルオロエチレンなどのフルオロオレフィンと、ヒドロキシアルキルビニルエーテルなどの硬化性官能基含有モノマーとの共重合体が、ヘキサメチレンジイソシアネートなどの硬化剤で硬化しているものが好ましい。
【００１９】
アクリロイル基を２個以上有する化合物としては、モノマー、オリゴマー、ポリマーのいずれの形態のものであっても用いることができる。
これらの中でも、アクリロイル基を２個以上有する化合物としては、トリメチロールプロパントリアクリレート、ペンタエリスリトールトリアクリレート、ジペンタエリスリトールペンタアクリレート、ジペンタエリスリトールヘキサアクリレートなどのアクリルモノマーが好ましい。
【００２０】
フッ素樹脂とアクリロイル基を２個以上有する化合物との配合比は、フッ素樹脂１００質量部に対して、アクリロイル基を２個以上有する化合物が０．１質量部〜５質量部であることが好ましく、０．５質量部〜３質量部であることがより好ましい。
アクリロイル基を２個以上有する化合物の配合量が０．１質量部以上であれば、エチレン−酢酸ビニル共重合体を含む封止材に対するフッ素樹脂層１２の接着力が向上する効果が十分に得られる。一方、アクリロイル基を２個以上有する化合物の配合量が５質量部以下であれば、フッ素樹脂の配合量が少なくなりすぎることがなく、フッ素樹脂層１２の耐候性が低下することがない。
【００２１】
また、フッ素樹脂層１２は、着色顔料、ブロッキング防止剤などを含んでいてもよい。
着色顔料の色には特に制限はないが、美観の観点から白色顔料または黒色顔料が好ましい。
白色顔料としては、二酸化チタン、酸化亜鉛、酸化アルミニウムなどが用いられる。
これらのなかでも、その白色度による美観の点で、二酸化チタンが好ましい。
黒色顔料としては、その黒色度による美観の点で、カーボンブラックが好ましい。
ブロッキング防止剤としては、シリカが好適に用いられる。
【００２２】
太陽電池モジュール用裏面保護シート１０によれば、基材シート１１の一方の面１１ａに、アクリロイル基を２個以上有する化合物を含むフッ素樹脂層１２が設けられているので、裏面保護シート１０を太陽電池モジュールに適用した場合、太陽電池モジュールの耐候性を向上するとともに、エチレン−酢酸ビニル共重合体を含む封止材との接着力を向上することができる。
【００２３】
なお、本実施形態では、基材シート１１の一方の面１１ａに、フッ素樹脂層１２が直接形成された太陽電池モジュール用裏面保護シート１０を例示したが、本発明はこれに限定されるものではない。本発明にあっては、基材シートの一方の面に、接着層を介してフッ素樹脂層が設けられていてもよい。
【００２４】
「太陽電池モジュール用裏面保護シートの製造方法」
次に、太陽電池モジュール用裏面保護シート１０の製造方法の概略を説明するが、本発明は、この製造方法に限定されるものではない。
【００２５】
（フッ素樹脂層の形成工程）
フッ素樹脂層１２の形成工程では、基材シート１１の一方の面１１ａに、例えば、フッ素樹脂、アクリロイル基を２個以上有する化合物および硬化剤を含むフッ素樹脂塗料組成物を塗布し、そのフッ素樹脂塗料組成物からなる塗膜を乾燥および硬化させて、フッ素樹脂層１２を形成する。
【００２６】
フッ素樹脂塗料組成物を調製するには、上記のフッ素樹脂、アクリロイル基を２個以上有する化合物および硬化剤に溶媒を加えて、攪拌、混合する。
【００２７】
フッ素樹脂塗料組成物に用いられる溶媒としては、本発明の効果を損なうものでなければ特に限定されるものではなく、例えば、トルエン、キシレン、メチルエチルケトン、メチルイソブチルケトン、シクロヘキサン、酢酸エチル、酢酸ブチル、エチレングリコールモノエチルエーテルアセテート、メタノール、イソプロパノール、エチレングリコールモノエチルエーテルおよびダイアセトンアルコールの群から選択される１種または２種以上の有機溶媒を含む溶媒が好適に用いられる。
これらの中でも、フッ素樹脂塗料組成物中の含有成分の溶解性および樹脂層１２への残留性の低さ（低い沸点温度）の観点から、トルエン、メチルエチルケトン、メチルイソブチルケトンおよび酢酸ブチルから選択される１種または２種以上の有機溶媒を含む溶媒が好ましい。
【００２８】
硬化剤としては、本発明の効果を損なうものでなければ特に限定されるものではなく、メラミン樹脂、ヘキサメチレンジイソシアネートなどが好適に用いられる。耐候性の観点から、硬化剤としては、ヘキサメチレンジイソシアネートのイソシアヌレート体が好ましい。
【００２９】
また、フッ素樹脂塗料組成物は、本発明の効果を損なわない範囲で硬化用触媒、分散剤、紫外線吸収剤、紫外線安定剤、難燃剤、可塑剤、帯電防止剤、レベリング剤、消泡剤などの各種添加剤を含んでいてもよい。
【００３０】
フッ素樹脂層１２を形成するには、まず、ロッドコーターなどを用いた公知の塗布方法により、基材シート１１の一方の面１１ａに、所定の厚さとなるように、上記のフッ素樹脂塗料組成物を塗布する。
【００３１】
次いで、温度６０℃〜１５０℃で、１分〜５分間乾燥することにより、溶媒を除去する。その後、温度２０℃〜４０℃で、４日間養生することにより、フッ素樹脂層１２を硬化させる。
【００３２】
このようにして、基材シート１１の一方の面１１ａにフッ素樹脂層１２が形成される。
以上の工程により、裏面保護シート１０が得られる。
【００３３】
「太陽電池モジュール」
図２は、本発明の太陽電池モジュールの一実施形態を示す概略断面図である。
太陽電池モジュール１００は、太陽電池セル１０１と、太陽電池セル１０１を封止する封止材１０２と、封止材１０２の一方の面（表面）１０２ａに積層された前面基板１０３と、封止材１０２の他方の面（裏面）１０２ｂに積層された裏面保護シート１０４と、裏面保護シート１０４の封止材１０２と接している面とは反対側の面（一方の面）１０４ａに、シーリング材１０５を介して接着されたジャンクションボックス１０６とから概略構成されている。
【００３４】
太陽電池セル１０１としては、結晶シリコン、アモルファスシリコン、化合物半導体などからなるものが挙げられる。
太陽電池セル１０１が結晶シリコンである場合には、図２に示すように、前面基板１０３、封止材１０２、太陽電池セル１０１、封止材１０２、裏面保護シート１０４の順に積層し、真空状態で加熱圧着した後、シーリング材１０５を介してジャンクションボックス１０６が固定される。
太陽電池セル１０１が、アモルファスシリコンや化合物半導体のように、前面基板１０３に直接、接するように形成される場合には、前面基板１０３、太陽電池セル１０１、封止材１０２、裏面保護シート１０４の順に積層される。
【００３５】
封止材１０２を構成する樹脂としては、エチレン−酢酸ビニル共重合体（ＥＶＡ）が用いられる。
また、封止材１０２を構成する樹脂は、有機過酸化物を含有することが好ましい。
有機過酸化物としては、１００℃ 以上でラジカルを発生するものであれば、いかなるものでも使用できるが、配合時の安定性を考慮すると、半減期１０時間の分解温度が７０℃以上であるものが好ましい。このような有機過酸化物としては、例えば、２，５−ジメチルヘキサン−２，５−ジハイドロパーオキサイド、２，５−ジメチル−２，５−ジ（ｔ−ブチルパーオキシ）ヘキサン、３−ジ−ｔ−ブチルパーオキサイド、ジクミルパーオキサイド、１，４−ビス〔（ｔ−ブチルパーオキシ）イソプロピル〕ベンゼン、ｎ−ブチル−４，４−ビス（ｔ−ブチルパーオキシ）ブタン、２，２−ビス（ｔ−ブチルパーオキシ）ブタン、１，１−ビス（ｔ−ブチルパーオキシ）シクロヘキサン、１，１−ビス（ｔ−ブチルパーオキシ）３，３，５−トリメチルシクロヘキサン、ｔ−ブチルパーオキシベンズエート、ベンゾイルパーオキサイドなどが挙げられる。
これらの有機過酸化物は、１種のみを単独で用いてもよく、２種以上を混合して用いてもよい。
【００３６】
封止材１０２を構成する樹脂が有機過酸化物を含有していれば、裏面保護シート１０４のフッ素樹脂層に含まれるアクリロイル基を２個以上有する化合物と、封止材１０２を構成するエチレン−酢酸ビニル共重合体とを共重合させる際、共重合反応が十分に進行し、封止材１０２に対して裏面保護シート１０４をより強固に接着することができる。
【００３７】
エチレン−酢酸ビニル共重合体に対する有機過酸化物の配合量は、エチレン−酢酸ビニル共重合体１００質量部に対して、０．１質量部〜５質量部であることが好ましく、０．５質量部〜３質量部であることがより好ましい。
有機過酸化物の配合量が０．１質量部未満では、封止材１０２の架橋が不十分となり、太陽電池モジュール１００の耐熱性が低下することがある。一方、有機過酸化物の配合量が５質量部を超えると、封止材１０２の収縮が大きくなり、太陽電池モジュール１００の外観不良を引き起こすことがある。
【００３８】
前面基板１０３としては、光を透過するものであれば特に限定されるものではなく、ガラスやプラスチックなど公知のものが挙げられるが、機械的強度や耐候性に優れることからガラスが好ましい。
裏面保護シート１０４としては、上述の裏面保護シート１０が用いられる。
【００３９】
シーリング材１０５としては、シリコーンを主成分とし、室温で硬化するものが好ましい。
室温で硬化する反応としては、縮合が一般的である。縮合反応は、副生成物の種類によって、アルコール型、オキシム型、アセトン型、酢酸型がある。
このようなシーリング材は、チューブやカートリッジなどの容器に充填され、吐出口から押し出されると、空気中の湿気と反応して硬化する。
【００４０】
ジャンクションボックス１０６は、太陽電池セル１０１から電流を引き出す端子を保護する箱であり、本発明の効果を損なうものでなければ特に限定されるものではなく、太陽電池モジュールに用いられる公知のものが挙げられる。
【００４１】
太陽電池モジュール１００によれば、裏面保護シート１０４として、上述の裏面保護シート１０が用いられているので、耐候性に優れるとともに、裏面保護シート１０４のフッ素樹脂層に含まれるアクリロイル基を２個以上有する化合物と、封止材１０２を構成するエチレン−酢酸ビニル共重合体とを共重合させることにより、封止材１０２に対して裏面保護シート１０４を強固に接着することができる。
【００４２】
「太陽電池モジュールの製造方法」
図２を参照して、本発明の太陽電池モジュールの製造方法の実施形態を説明する。
本実施形態の太陽電池モジュールの製造方法は、太陽電池セル１０１を封止した封止材１０２の裏面１０２ｂに、裏面保護シート１０４を、加熱することによって接着する。
ここで、裏面保護シート１０４を構成するフッ素樹脂層を封止材１０２の裏面１０２ｂに接して圧着させた状態で、加熱装置によって太陽電池モジュール１００全体を加熱することにより、裏面保護シート１０４を構成するフッ素樹脂層に含まれるアクリロイル基を２個以上有する化合物と、封止材１０２を構成するエチレン−酢酸ビニル共重合体とを共重合させることにより、封止材１０２の裏面１０２ｂに、裏面保護シート１０４を強固に接着することができる。
【００４３】
加熱装置によって太陽電池モジュール１００全体を加熱する温度（加熱処理温度）は、裏面保護シート１０４を構成するフッ素樹脂層に含まれるアクリロイル基を２個以上有する化合物と、封止材１０２を構成するエチレン−酢酸ビニル共重合体との共重合が開始する温度以上であり、具体的には１３０℃以上であり、１５０℃以上であることが好ましい。
太陽電池モジュール１００の加熱処理温度が上記の範囲であることにより、裏面保護シート１０４を構成するフッ素樹脂層に含まれるアクリロイル基を２個以上有する化合物と、封止材１０２を構成するエチレン−酢酸ビニル共重合体との共重合反応を十分に進行させることができ、結果として、封止材１０２の裏面１０２ｂに、裏面保護シート１０４を十分熱接着することができる。
【００４４】
加熱装置による加熱処理の時間は、裏面保護シート１０４のフッ素樹脂層を構成するフッ素樹脂の種類や、封止材１０２を構成するエチレン−酢酸ビニル共重合体に含まれる有機過酸化物の種類などに応じて、適宜調整すればよい。通常、加熱処理の時間は、１５分〜６０分程度である。
加熱装置としては、一般の太陽電池モジュールの製造に用いられる公知の加熱装置を用いることができる。
【実施例】
【００４５】
以下、実施例および比較例により本発明をさらに具体的に説明するが、本発明は以下の実施例に限定されるものではない。
【００４６】
［実施例１］
基材シートとして、ＰＥＴフィルム（商品名：テイジン  テトロン  フィルム  Ｓ、厚さ１２５μｍ、帝人デュポンフィルム社製）を用い、この基材シートの一方の面に、ロッドコーターを用いた塗布方法により、フッ素樹脂、ジペンタエリスリトールヘキサアクリレートおよび硬化剤を含む樹脂塗料組成物を塗布し、その樹脂塗料組成物からなる塗膜を乾燥および硬化させて、フッ素樹脂層を形成し、裏面保護シートを作製した。
フッ素樹脂としては、ゼッフルＧＫ５１０（商品名、ダイキン工業社製、固形分５０質量％、水酸基価６０ｍｇＫＯＨ／ｇ）を用いた。
硬化剤としては、スミジュールＮ３３００（商品名、住化バイエルウレタン社製、イソシアネート基含有量２１．８質量％）を用いた。
フッ素樹脂１００質量部に対して、ジペンタエリスリトールヘキサアクリレートの配合量を１質量部、硬化剤を１質量部とした。
【００４７】
［実施例２］
ジペンタエリスリトールヘキサアクリレートの替わりに、ジペンタエリスリトールペンタアクリレートを用いた以外は実施例１と同様にして、裏面保護シートを作製した。
【００４８】
［実施例３］
ジペンタエリスリトールヘキサアクリレートの替わりに、ペンタエリスリトールトリアクリレートを用いた以外は実施例１と同様にして、裏面保護シートを作製した。
【００４９】
［実施例４］
ジペンタエリスリトールヘキサアクリレートの替わりに、トリメチロールプロパントリアクリレートを用いた以外は実施例１と同様にして、裏面保護シートを作製した。
【００５０】
［比較例１］
ジペンタエリスリトールヘキサアクリレートを用いずに、フッ素樹脂および硬化剤を含む樹脂塗料組成物によりフッ素樹脂層を形成した以外は実施例１と同様にして、裏面保護シートを作製した。
【００５１】
［比較例２］
ジペンタエリスリトールヘキサアクリレートの替わりに、ブチルアクリレートとアクリル酸の共重合体（ブチルアクリレート９０質量％、アクリル酸１０質量％）を用いた以外は実施例１と同様にして、裏面保護シートを作製した。
【００５２】
［比較例３］
ジペンタエリスリトールヘキサアクリレートの替わりに、ポリメチルメタクリレートを用いた以外は実施例１と同様にして、裏面保護シートを作製した。
【００５３】
上記の通り作製した実施例１〜４および比較例１〜３のそれぞれの裏面保護シートについて、下記の測定方法に従って、封止材に対する裏面保護シートの接着力を測定した。これらの結果をまとめて表１に示す。
【００５４】
＜試験体の作製＞
厚さ４００μｍのエチレン−酢酸ビニル共重合体からなる封止材（スタンダードキュア型、サンビック社製）の一方の面に、フッ素樹脂層が接するように、実施例１〜４または比較例１〜３の裏面保護シートを配置した。
同様にして、エチレン−酢酸ビニル共重合体からなる封止材の他方の面に、実施例１〜４または比較例１〜３の裏面保護シートを配置し、２枚の裏面保護シートでエチレン−酢酸ビニル共重合体からなる封止材を挟持した積層体を形成した。
次に、太陽電池モジュール用真空ラミネータを用いて、前記の積層体を１３５℃で脱気ラミネートした後、１５０℃で３０分間加熱することにより、実施例１〜４または比較例１〜３の試験体を作製した。
【００５５】
＜裏面保護シートの接着性＞
実施例１〜４または比較例１〜３の試験体を裁断して、２５ｍｍ×２００ｍｍの矩形体を成形した。
この矩形体を用いて、ＪＩＳ  Ｋ６８５４−３：１９９９（ＩＳＯ１１３３９：１９９３）「接着剤−はく離接着強さ試験方法−第３部：Ｔ形はく離」に準じて、矩形体の裏面保護シートの一方をはく離して、その裏面保護シートを構成するフッ素樹脂層と封止材の界面のはく離接着強さを測定した。
この測定は、２３℃、５０％ＲＨ雰囲気中で行った。また、はく離速度を５０ｍｍ／分とした。
結果を表１に示す。
【００５６】
【表１】
2015185802.tif 000003
【００５７】
表１の結果から、実施例１〜４で作製した裏面保護シートは、フッ素樹脂層がアクリロイル基を２個以上有する化合物を含んでいるので、エチレン−酢酸ビニル共重合体からなる基材に対する接着性が優れていることが確認できた。
一方、比較例１〜３で作製した裏面保護シートは、フッ素樹脂層がアクリロイル基を２個以上有する化合物を含んでいないので、エチレン−酢酸ビニル共重合体からなる基材に対する接着性が劣ることが確認できた。
【符号の説明】
【００５８】
１０  太陽電池モジュール用裏面保護シート（裏面保護シート）
１１  基材シート
１２  フッ素樹脂層
１００  太陽電池モジュール
１０１  太陽電池セル
１０２  封止材
１０３  前面基板
１０４  裏面保護シート
１０５  シーリング材
１０６  ジャンクションボックス
【図１】
2015185802.tif 000004
【図２】
2015185802.tif 000005